(57)【要約】【課題】目標とする径及び真円度のナゲットを安定的に形成し、高い継手強度で高品質に溶接することが可能なアルミニウム材のスポット溶接方法及びアルミニウム材を提供する。【解決手段】第１アルミニウム板２１における溶接予定位置に、第２アルミニウム板２３側への重ね合わせ方向へ膨出する平面視円形状のエンボスＥを形成する加工工程と、エンボスＥの膨出側を第２アルミニウム板２３へ向けて溶接予定位置同士を重ね合わせ、溶接予定位置を一対の電極１３，１５間に配置させる配置工程と、互いに重ね合わせたアルミニウム板２１，２３を電極１３，１５で挟み込んで加圧することで、エンボスＥの周縁部Ｅｓを残して中心側を押し込む加圧工程と、電極１３，１５による加圧を継続させながら電極１３，１５間に通電を行う通電工程と、を含み、電極１３，１５として、エンボスＥの膨出部の根元部Ｅｎの径φｎよりも大きい先端径φｄを有する電極１３，１５を用いる。【選択図】図５
2020163467.tif 000002
【特許請求の範囲】
【請求項１】
複数のアルミニウム材を重ねてスポット溶接するアルミニウム材のスポット溶接方法であって、
少なくとも一枚の前記アルミニウム材における溶接予定位置に、他の前記アルミニウム材側への重ね合わせ方向へ膨出する平面視円形状のエンボスを形成する加工工程と、
前記エンボスの膨出側を他の前記アルミニウム材へ向けて前記アルミニウム材の溶接予定位置同士を重ね合わせ、前記溶接予定位置を一対の電極間に配置させる配置工程と、  
互いに重ね合わせた前記アルミニウム材を前記電極で挟み込んで加圧することで、前記エンボスの周縁部を残して中心側を押し込む加圧工程と、
前記電極による加圧を継続させながら前記電極間に通電を行う通電工程と、
を含み、
前記電極として、前記エンボスの膨出部根元側の径よりも大きい先端径を有する電極を用いる
ことを特徴とするアルミニウム材のスポット溶接方法。
【請求項２】
前記エンボスを形成する加工工程において、
前記エンボスの周縁部のビッカース硬度Ｈｓ、前記エンボスの頂部のビッカース硬度Ｈｔおよび前記アルミニウム材のビッカース硬度ＨｂがＨｓ＞Ｈｔ≧Ｈｂの関係を満たす前記エンボスを設ける請求項１に記載のアルミニウム材のスポット溶接方法。
【請求項３】
前記エンボスの周縁部のビッカース硬度Ｈｓと前記エンボスの頂部のビッカース硬度Ｈｔとの差｜Ｈｓ−Ｈｔ｜が１０以内である請求項１または請求項２に記載のアルミニウム材のスポット溶接方法。
【請求項４】
前記電極として曲面からなる端面を有するＲ形又はＤＲ形の電極を用いる請求項１〜３のいずれか一項に記載のアルミニウム材のスポット溶接方法。
【請求項５】
前記電極として、平面からなる端面を有するＦ形の電極を用いる請求項１〜３のいずれか一項に記載のアルミニウム材のスポット溶接方法。
【請求項６】
前記配置工程前に、前記アルミニウム材の対向面における前記溶接予定位置の少なくとも一方に接着剤を塗布する接着剤塗布工程を行う請求項１〜５のいずれか一項に記載のアルミニウム材のスポット溶接方法。
【請求項７】
スポット溶接部にエンボス成形が施されたアルミニウム材であって、前記エンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たすアルミニウム材。
【請求項８】
前記エンボスの周縁部のビッカース硬度Ｈｓと前記エンボスの頂部のビッカース硬度Ｈｔとの差｜Ｈｓ−Ｈｔ｜が１０以内である請求項７に記載のアルミニウム材。
【発明の詳細な説明】
【技術分野】
【０００１】
本発明は、アルミニウム材のスポット溶接方法及びアルミニウム材に関する。
【背景技術】
【０００２】
重ね合わせたアルミニウム材を一対の電極でスポット溶接する方法として、電極間に第１加圧力を印加した後に溶接本通電を行い、その後、第２加圧力を印加するとともに、後熱電流を通電する方法がある（例えば、特許文献１参照）。また、アルミニウム板をスポット溶接するにあたって、ナゲットの形成後に高加圧を開放することなく溶接電流の３０％〜５０％のテンパ電流を２サイクル〜５サイクル通電する方法がある（例えば、特許文献２参照）。
【０００３】
さらに、自動車等の車両の構造体を接合する場合に、接着剤を併用してスポット溶接又は抵抗溶接を行うウエルドボンド法が検討されている。このウエルドボンド法では、接合部材に突起を設け、溶接個所の接着剤を除去し、接着剤による溶接への影響を抑える技術が知られている（例えば、特許文献３、４参照）。
【先行技術文献】
【特許文献】
【０００４】
【特許文献１】特許第３８６２６４０号公報
【特許文献２】特開平５−３８３号公報
【特許文献３】特開２０１４−５７９７８号公報
【特許文献４】特開平５−２８５６６９号公報
【発明の概要】
【発明が解決しようとする課題】
【０００５】
ところで、アルミニウム材を重ね合わせてスポット溶接した溶接部における継手強度は、溶接により形成されるナゲットの径や形状に影響される。このため、スポット溶接する場合、溶接によって形成されるナゲットを安定した大きさ及び形状に形成することが要求される。
【０００６】
特許文献１，２に記載の溶接技術では、大きな径のナゲットを形成して高い継手強度を得ることが可能である。しかし、ナゲット径を増加させると、ナゲット厚も同時に増加し、溶接条件によってはナゲットが電極の先端部に接するほどの大きさに成長し、溶接個所の継手強度の低下をまねくおそれがある。また、ナゲット厚が増加して電極の先端部に溶融アルミニウムが付着すると、電極の表面に金属間化合物が形成されて電極の先端形状が変化してしまう。この場合、先端形状が変化した電極をドレッシングして整える必要があるが、ドレッシングの頻度が多くなることで、溶接作業が滞って生産性が低下する。
【０００７】
また、特許文献３，４に記載の技術のように、接着剤を併用して溶接する場合、突起を形成して溶接個所から接着剤を除去しても、ナゲットの真円度が低下してしまい、特に面方向における継手強度にばらつきが生じるおそれがある。
【０００８】
そこで本発明は、目標とする径及び真円度のナゲットを安定的に形成し、高い継手強度で高品質に溶接することが可能なアルミニウム材のスポット溶接方法及びアルミニウム材を提供することを目的とする。
【課題を解決するための手段】
【０００９】
本発明は下記の構成からなる。
（１）  複数のアルミニウム材を重ねてスポット溶接するアルミニウム材のスポット溶接方法であって、
少なくとも一枚の前記アルミニウム材における溶接予定位置に、他の前記アルミニウム材側への重ね合わせ方向へ膨出する平面視円形状のエンボスを形成する加工工程と、
前記エンボスの膨出側を他の前記アルミニウム材へ向けて前記アルミニウム材の溶接予定位置同士を重ね合わせ、前記溶接予定位置を一対の電極間に配置させる配置工程と、
互いに重ね合わせた前記アルミニウム材を前記電極で挟み込んで加圧することで、前記エンボスの周縁部を残して中心側を押し込む加圧工程と、
前記電極による加圧を継続させながら前記電極間に通電を行う通電工程と、
を含み、
前記電極として、前記エンボスの膨出部根元側の径よりも大きい先端径を有する電極を用いるアルミニウム材のスポット溶接方法。
（２）  スポット溶接部にエンボス成形が施されたアルミニウム材であって、前記エンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たすアルミニウム材。
【発明の効果】
【００１０】
本発明によれば、目標とする径及び真円度のナゲットを安定的に形成し、高い継手強度で高品質に溶接することができる。
【図面の簡単な説明】
【００１１】
【図１】アルミニウム材を溶接するスポット溶接機の概略構成図である。
【図２】溶接電流及び加圧力の付与のタイミングを示すタイミングチャートである。
【図３】（Ａ）〜（Ｃ）は、加工工程及び配置工程の様子を模式的に示す工程説明図である。
【図４】図３（Ａ）におけるＩ方向から見た平面図である。
【図５】配置工程の様子を模式的に示す工程説明図である。
【図６】加圧工程の様子を模式的に示す工程説明図である。
【図７】加圧工程の様子を模式的に示す工程説明図である。
【図８】加圧工程の様子を模式的に示す工程説明図である。
【図９】図８におけるIX−IX線の断面矢視図である。
【図１０】通電工程の様子を模式的に示す工程説明図である。
【図１１】通電工程の様子を模式的に示す工程説明図である。
【図１２】ナゲットの真円度を説明するナゲットの概略平面図である。
【図１３】ナゲットにおけるアルミニウム板への溶融アルミニウムの溶け込み率を説明するアルミニウム溶接継手の断面図である。
【図１４】フラット形の電極を用いる例を模式的に示す概略側面図である。
【発明を実施するための形態】
【００１２】
以下、本発明の実施形態について、図面を参照して詳細に説明する。
＜スポット溶接機＞
図１はアルミニウム材を溶接するスポット溶接機の要部を示す概略構成図である。
【００１３】
スポット溶接機１１は、一対の電極１３，１５と、一対の電極１３，１５に接続された溶接トランス部１７と、溶接トランス部１７に電源部１８からの溶接電力を供給する制御部１９と、一対の電極１３，１５を軸方向に移動させる電極駆動部２０とを備える。制御部１９は、電流値、通電時間、電極の加圧力、通電タイミング、加圧タイミング等を統合的に制御する。
【００１４】
スポット溶接機１１は、一対の電極１３，１５の間に、アルミニウム材である第１アルミニウム板２１と第２アルミニウム板２３との少なくとも２枚の板材を重ね合わせて挟み込む。そして、電極駆動部２０による電極１３，１５の駆動によって、第１アルミニウム板２１と第２アルミニウム板２３とを板厚方向に加圧する。この加圧状態で電極１３，１５間に通電する。これにより、電極１３，１５に挟まれた第１アルミニウム板２１と第２アルミニウム板２３との間にナゲットＮが形成され、第１アルミニウム板２１と第２アルミニウム板２３が一体化されたアルミニウム溶接継手（接合体）２７が得られる。
【００１５】
上記例では２枚のアルミニウム板を接合してアルミニウム材の溶接継手２７を得ているが、本発明は２枚のアルミニウム板を接合する場合に限らず、３枚以上のアルミニウム板を接合する場合にも好適に用いられる。
【００１６】
一対の電極１３，１５は、曲面からなる端面を有するＲ形又はＤＲ形の電極である。また、一対の電極１３，１５は、それぞれの内部に冷却部を備える。冷却部の冷却方式は特に限定されないが、図示例の構成では、電極１３，１５のそれぞれに形成された凹部３１に冷却用パイプ３３が配置され、冷却用パイプ３３から水等の冷却媒体が供給されることで、電極１３，１５が冷却される。
【００１７】
＜アルミニウム材＞
第１アルミニウム板２１及び第２アルミニウム板２３は、熱処理系のアルミニウム合金、具体的には、６０００系のアルミニウム合金である。第１アルミニウム板２１と第２アルミニウム板２３（さらに他のアルミニウム板を用いる場合はそのアルミニウム板を含む）の板厚は、例えば自動車の骨格部材等の構造部材の用途では、０．５ｍｍ以上が好ましく、２．０ｍｍ以上がより好ましい。各アルミニウム板の板厚は等しくてもよく、いずれか一方が他方より厚くてもよい。また、アルミニウム材の形態は、上記したアルミニウム板（圧延板）に限らず、押出材や鍛造材、鋳造材であってもよい。
【００１８】
以下、第１アルミニウム板２１と第２アルミニウム板２３の２枚のアルミニウム板を接合する態様を説明するが、本発明はこの態様に限定されるものではない。
【００１９】
＜溶接条件＞
図２は溶接電流と加圧力の波形の一例を示すタイミングチャートである。
図２に示すように、制御部１９によって、電極１３，１５による加圧開始から加圧終了までの加圧時間ｔｐの間に電極１３，１５の間に溶接電流Ｉｗを通電する。この電極１３，１５の間に通電する溶接電流Ｉｗは、単一のパルス電流とする。溶接電流Ｉｗは、電極１３，１５による加圧開始から時間ｔａ後に通電が開始され、時間ｔｉの間、通電が維持される。そして、電極１３，１５による加圧は、溶接電流Ｉｗの通電終了後、時間ｔｂ後に停止する。
【００２０】
溶接電流Ｉｗは、１５〜３０ｋＡであり、溶接電流Ｉｗの通電時間ｔｉは、１００〜５００ｍｓである。また、電極１３，１５による加圧力は、２〜４ｋＮである。例えば、加圧開始から通電開始までの時間ｔａは６００ｍｓ、通電終了から加圧終了までの時間ｔｂは４００ｍｓとすることができる。
【００２１】
＜溶接手順＞
（加工工程）
図３の（Ａ）及び図４に示すように、第１アルミニウム板２１に対してエンボス加工を施す。具体的には、プレス加工等により、第１アルミニウム板２１における溶接予定位置に、第２アルミニウム板２３側への重ね合わせ方向へ膨出する平面視円形状のエンボスＥを形成する。このように、エンボスＥを形成すると、第１アルミニウム板２１では、エンボスＥの周縁部Ｅｓが加工硬化によって他の部分よりも硬くなる。
【００２２】
ここで、エンボスＥの外径φは、３√ｔ〜７√ｔｍｍ（ｔは板厚）、第１アルミニウム板２１の第２アルミニウム板２３側の面からエンボスＥの頂部Ｅｔまでのエンボス高さｈはｔ／２ｍｍ以下が好ましく、エンボスＥの突出側の曲率半径ｒは電極１３，１５の先端の曲率半径よりも小さくなるのが好ましい。また、エンボスＥは、膨出部の根元部Ｅｎの径φｎが、電極１３，１５の先端径φｄよりも小さくなるように形成する。換言すると、溶接に用いる電極１３，１５としては、エンボスＥの根元部Ｅｎの径φｎよりも大きい先端径φｄを有する電極を用いる（図５参照）。
【００２３】
（接着剤塗布工程）
図３の（Ｂ）に示すように、第２アルミニウム板２３の第１アルミニウム板２１との対向面における溶接予定位置に、接着剤３５を塗布する。この接着剤３５としては、例えばエポキシ樹脂が好適に用いられる。なお、接着剤３５は、第１アルミニウム板２１の第２アルミニウム板２３との対向面における溶接予定位置に塗布してもよく、第１アルミニウム板２１及び第２アルミニウム板２３の互いの対向面における溶接予定位置に塗布してもよい。
【００２４】
（配置工程）
図３（Ｃ）に示すように、第１アルミニウム板２１のエンボスＥの突出側を第２アルミニウム板２３に向け、第１アルミニウム板２１と第２アルミニウム板２３とを互いに重ね合わせる。次に、図５に示すように、互いに重ね合わせた第１アルミニウム板２１と第２アルミニウム板２３を一対の電極１３，１５の間に配置させ、第１アルミニウム板２１及び第２アルミニウム板２３の溶接予定位置を電極１３，１５による加圧通電位置に配置させる。
【００２５】
（加圧工程）
次に、電極駆動部２０によって、第１アルミニウム板２１と第２アルミニウム板２３とを電極１３，１５で挟み込んで板厚方向に加圧する。このときの電極１３，１５による加圧力は、２〜４ｋＮとするのが好ましい。
【００２６】
図６に示すように、第１アルミニウム板２１と第２アルミニウム板２３とが加圧されると、まず、第１アルミニウム板２１のエンボスＥの頂部Ｅｔが第２アルミニウム板２３の表面に押し付けられる。これにより、エンボスＥは、その頂部Ｅｔが突出方向と逆方向へ押し込まれる。また、エンボスＥの頂部Ｅｔが押し込まれるとともに、第２アルミニウム板２３の表面に塗布された接着剤３５がエンボスＥの外周側へ押し出される。
【００２７】
図７に示すように、第１アルミニウム板２１と第２アルミニウム板２３との加圧がさらに進行すると、エンボスＥの頂部Ｅｔがさらに押し込まれることで、第２アルミニウム板２３の表面に対するエンボスＥの接触面積が径方向に増加する。これにより、第２アルミニウム板２３の表面に塗布された接着剤３５がエンボスＥの外周側へさらに押し出される。
【００２８】
図８に示すように、第１アルミニウム板２１と第２アルミニウム板２３との加圧がさらに進行すると、エンボスＥは、加工硬化によって硬くなった周縁部Ｅｓを支点として頂部Ｅｔを含む中心側が、突出方向と逆方向へ押し込まれる。これにより、図８、図９に示すように、エンボスＥは、中心側が凹んで周縁部Ｅｓだけが第２アルミニウム板２３側へ僅かに環状に突出された状態となり、この環状に突出したエンボスＥの周縁部Ｅｓが第２アルミニウム板２３に当接した状態となる。この状態では、第２アルミニウム板２３の表面に対してエンボスＥの中心側に僅かに隙間Ｇが形成される。また、接着剤３５は、エンボスＥの外周側に押し出されているため、第２アルミニウム板２３とエンボスＥの中心側との間の隙間Ｇには接着剤３５が存在しない空間となる。
【００２９】
ここで、エンボスＥの周縁部Ｅｓのビッカース硬度をＨｓ、エンボスＥの頂部Ｅｔのビッカース硬度をＨｔ、第１アルミニウム板２１自体の硬度である母材のビッカース硬度をＨｂとする。すると、これらの硬度が、Ｈｓ＞Ｈｔ≧Ｈｂの関係を満たす場合は、エンボスＥの周縁部ＥｓとエンボスＥの頂部Ｅｔの剛性向上により、エンボスＥが潰れにくくなる。このため、第１アルミニウム板２１と第２アルミニウム板２３とを加圧した際に、接着剤３５をより良好に外周側へ排除することができる。更に接着剤３５の排除が終了した後は、エンボスＥの頂部Ｅｔの剛性が周縁部Ｅｓより低いため、上記で説明したように、中心側が凹んで周縁部Ｅｓだけが第２アルミニウム板２３側へ僅かに環状に突出された状態となり、エンボスＥの中心側に僅かに隙間Ｇが形成される。しかも、周縁部Ｅｓのビッカース硬度Ｈｓと頂部Ｅｔのビッカース硬度Ｈｔとの差｜Ｈｓ−Ｈｔ｜が１０以内である場合は、より接着剤３５の排除と隙間Ｇの形成がしやすくなり、結果として後述の通電工程後に、高い接合強度のスポット溶接体であるアルミニウム溶接継手２７を得ることができる。
【００３０】
また、図５に示したように、溶接に用いる電極１３，１５として、エンボスＥの膨出部の根元部Ｅｎの径φｎよりも大きい先端径φｄを有する電極を用いている。これにより、上記の加圧工程では、エンボスＥの根元部Ｅｎに電極１３を均等に当てて加圧していくこととなり、エンボスＥを均一に押し潰すことができる。
【００３１】
（通電工程）
この状態で加圧状態を維持しながら、溶接トランス部１７から電極１３，１５間に溶接電流Ｉｗを通電する。すると、図１０に示すように、第１アルミニウム板２１及び第２アルミニウム板２３は、その電極１３，１５間の溶接予定位置において溶融が始まる。このとき、第２アルミニウム板２３の表面にエンボスＥの周縁部Ｅｓが押し付けられ、エンボスＥの中心側に隙間Ｇが形成されているので、溶接予定位置における溶融は、エンボスＥの周縁部Ｅｓから開始されて中心へ向かって進行する。これにより、通電によって生じた溶融アルミニウムがエンボスＥの外周側へ流れ出ることなく、隙間Ｇが溶融アルミニウムで満たされる。
【００３２】
設定した通電時間の通電が行われると、図１１に示すように、第１アルミニウム板２１及び第２アルミニウム板２３の溶接予定位置にナゲットＮが形成され、第１アルミニウム板２１と第２アルミニウム板２３とが一体化されたアルミニウム溶接継手２７が形成される。そして、通電終了後に電極１３，１５を離間させ、第１アルミニウム板２１と第２アルミニウム板２３とが一体化されたアルミニウム溶接継手２７をスポット溶接機１１から取り出す。
【００３３】
上記の工程により、第１アルミニウム板２１と第２アルミニウム板２３とがスポット溶接で一体化されたアルミニウム溶接継手２７が得られる。
【００３４】
以上、説明したように、本実施形態に係るアルミニウム材のスポット溶接方法によれば、第１アルミニウム板２１における溶接予定位置に、第２アルミニウム板２３側への重ね合わせ方向へ膨出する平面視円形状のエンボスＥを予め形成する。このようにして形成したエンボスＥは、その周縁部Ｅｓが加工硬化する。そして、エンボスＥの膨出側をアルミニウム板２３へ向けて溶接予定位置同士を重ね合わせ、互いに重ね合わせたアルミニウム板２１，２３を電極１３，１５で挟み込んで加圧する。これにより、エンボスＥの加工硬化させた周縁部Ｅｓを残して、エンボスＥの中心側を押し込んで凹ませ、加圧を継続させながら電極１３，１５間に通電を行う。すると、アルミニウム板２１，２３は、電極１３，１５間の溶接予定位置において溶融が始まる。
【００３５】
このとき、アルミニウム板２３の表面にエンボスＥの周縁部Ｅｓが押し付けられ、エンボスＥの中心側に隙間Ｇが形成されているので、溶接予定位置における溶融を、エンボスＥの周縁部Ｅｓから開始させてエンボスＥの中心へ向かって進行させることができる。これにより、通電によって生じた溶融アルミニウムをエンボスＥの外周側へ流出させることなく、隙間Ｇを溶融アルミニウムで満たしてナゲットＮを形成することができる。よって、真円度が高く、しかも、母材であるアルミニウム板２１，２３への溶け込み率に優れたナゲットＮを形成して、アルミニウム板２１，２３同士が良好に接合された高品質なアルミニウム溶接継手２７を得ることができる。
【００３６】
また、ナゲットＮが厚くなりすぎて表面に露出するのを抑制できるので、電極１３，１５の表面に溶融アルミニウムが付着することがない。したがって、電極１３，１５のドレッシングを頻繁に実施する必要がなくなり、生産効率を向上できる。
【００３７】
また、エンボスＥの周縁部Ｅｓのビッカース硬度Ｈｓ、エンボスＥの頂部Ｅｔのビッカース硬度Ｈｔおよび母材であるアルミニウム材２１自体のビッカース硬度Ｈｂが、Ｈｓ＞Ｈｔ≧Ｈｂの関係を満たしている。これにより、エンボスＥの周縁部ＥｓとエンボスＥの頂部Ｅｔの剛性向上により、エンボスＥが潰れにくくなり、加圧時に接着剤３５を外周側へ良好に排除させ、溶接時における接着剤３５の影響を抑えることができる。
【００３８】
特に、エンボスＥの周縁部Ｅｓのビッカース硬度ＨｓとエンボスＥの頂部Ｅｔのビッカース硬度Ｈｔとの差｜Ｈｓ−Ｈｔ｜が１０以内であれば、エンボスＥの周縁部ＥｓとエンボスＥの頂部Ｅｔの剛性をバランスよく向上させ、加圧時に接着剤３５をより良好に排除させることができる。
【００３９】
なお、図１２に示すように、ナゲットＮの真円度は、平面視においてナゲットＮの長径ｄ１と短径ｄ２との差の絶対値｜ｄ１−ｄ２｜であり、０に近いほど真円度が高くなる。また、図１３に示すように、ナゲットＮの溶け込み率は、断面視において、溶接個所の厚みαとナゲットＮの厚みβとの比β／αで表され、０．３〜０．７が好適である。
【００４０】
また、本実施形態では、電極１３，１５として曲面からなる端面を有するＲ形又はＤＲ形の電極を用いている。電極１３，１５の先端面は曲面であるので、フラット形先端形状の電極に比べて電極１３，１５の角度のバラツキや電極の片当たり（不均一な接触）による影響が抑えられ、アルミニウム板２１，２３に対して安定した加圧ができる。これにより、真円度の高いナゲットＮを形成して高品質な溶接を行うことができる。
【００４１】
また、本実施形態では、配置工程前に、第２アルミニウム板２３における第１アルミニウム板２１との対向面の溶接予定位置に接着剤３５を塗布する。これにより、ナゲットＮを形成した溶接箇所の周囲において、アルミニウム板２１，２３同士を接着剤３５で接着することができ、スポット溶接による接合箇所の接合と、接着剤３５による接着とが組み合わされて、より強固な接合ができ、特に耐剥離性を高めてアルミニウム溶接継手２７の面剛性を向上させることができる。しかも、第１アルミニウム板２１にエンボスＥを形成していることで、重ね合わせたアルミニウム板２１，２３を電極１３，１５で加圧した際に、接着剤３５を溶接予定位置の外周側へ押し出すことができる。したがって、アルミニウム板２１，２３同士の溶接個所における接着剤３５による影響を抑制でき、良好にスポット溶接が施される。しかも、接着剤３５によっても接合された、高強度なアルミニウム溶接継手２７を得ることができる。
【００４２】
上記実施形態では、曲面からなる端面を有するＲ形又はＤＲ形の電極１３，１５を用いたが、図１４に示すように、電極１３，１５としては、電極先端面が平面からなり、電極の先端径φｄがエンボスの膨出部の根元部の径φｎよりも大きいＦ形等の電極を用いてもよい。電極１３，１５として、平面からなる端面を有するＦ形の電極を用いれば、電極１３，１５の先端面が平面であるので、エンボスＥを形成した溶接予定位置の全体をバランスよく加圧できる。これにより、真円度の高いナゲットＮを形成して高品質な溶接を行うことができる。
【００４３】
また、上記実施形態では、アルミニウム板２３におけるアルミニウム板２１との対向面に接着剤３５を塗布したが、本発明は接着剤３５を用いずに溶接する場合にも適用可能である。
【実施例】
【００４４】
２枚のアルミニウム板をスポット溶接して接合体を形成する際に、一方のアルミニウム板に異なる高さのエンボスを形成しておき、作製した接合体に形成されたナゲットの状態を評価した。具体的には、溶接後のナゲットについて、ナゲット径、真円度、溶け込み率、溶け込み深さ、溶接部厚み、破断径を測定して評価した。なお、接着剤を塗布しない場合（試験例１）及び接着剤を塗布した場合（試験例２）でそれぞれ評価した。
【００４５】
＜実験条件＞
（アルミニウム材）
材質：Ａ６０２２
板厚ｔ：１．０ｍｍ
（電極）
種別：クロム銅（ＣｒＣｕ）Ｒ形電極
先端曲率半径：１００ｍｍ
電極直径（元径）：１９ｍｍ
電極間加圧力：２．７ｋＮ
溶接電流：２２ｋＡ
【００４６】
＜実験結果＞
（試験例１）
一枚のアルミニウム板に高さの異なるエンボスを形成し、接着剤を塗布せずに溶接した場合の測定結果を表１に示す。評価結果の○は、ナゲットの｜ｄ１−ｄ２｜値が全て１の場合、△は｜ｄ１−ｄ２｜値が１以上のものが１個の場合を表す。
【００４７】
【表１】
2020163467.tif 000003
【００４８】
接着剤を塗布せずに溶接した試験例１では、エンボスの高さが異なる試験例１−１〜１−４のいずれにおいてもナゲットは適度な溶け込み率となり、また、高い真円度が得られ、良好な評価（〇）が得られた。
【００４９】
（試験例２）
一枚のアルミニウム板に高さの異なるエンボスを形成し、接着剤を塗布して溶接した場合の測定結果を表２の試験例２−１〜２−４に示す。また、比較例として平板に接着剤を塗布して溶接した場合の測定結果を試験例２−５に示す。表２には、試験例２−１〜２−４において、エンボスの周縁部のビッカース硬度Ｈｓ、エンボスの頂部のビッカース硬度Ｈｔ、母材であるアルミニウム材のビッカース硬度Ｈｂの測定値、及びエンボスの周縁部のビッカース硬度Ｈｓとエンボスの頂部のビッカース硬度Ｈｔとの差｜Ｈｓ−Ｈｔ｜を表記した。また、表２には、試験例２−５において、母材であるアルミニウム材のビッカース硬度Ｈｂの測定値を表記した。なお、各硬度Ｈｓ，Ｈｔ，Ｈｂの測定荷重は１００ｋｇとし、それぞれ図３の（Ａ）に示す測定位置Ｐｓ，Ｐｔ，Ｐｂで測定した。
【００５０】
【表２】
2020163467.tif 000004
【００５１】
接着剤を塗布して溶接した試験例２では、エンボスの高さが異なる試験例２−１〜２−４のいずれにおいてもナゲットは適度な溶け込み率であった。また、試験例２−１及び試験例２−２では、高い真円度でナゲットが形成され、溶接部においてチリや割れが発生しなかったため良好な評価（〇）となっており、試験例２−２は最も大きな破断径となっていた。また、試験例２−３及び試験例２−４では、ナゲットの真円度が少し低下して、許容範囲内であるものの若干チリが発生したため評価（△）となった。これは接着剤を塗布して溶接する場合、エンボスの高さが高いことで加圧時にアルミニウム板のバランスが崩れるためであると思われる。また、試験例２−１〜２−４では、いずれもエンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たしていることから、エンボスの周縁部とエンボスの頂部の剛性向上により、エンボスが潰れにくくなり、加圧時に接着剤が外周側へ良好に排除されてチリが抑えられたと考えられる。なお、平板である試験例２−５はナゲットの真円度が最も悪く、更に溶接部においてチリと割れが発生したため評価（×）となった。
【００５２】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５３】
以上の通り、本明細書には次の事項が開示されている。
（１）  複数のアルミニウム材を重ねてスポット溶接するアルミニウム材のスポット溶接方法であって、
少なくとも一枚の前記アルミニウム材における溶接予定位置に、他の前記アルミニウム材側への重ね合わせ方向へ膨出する平面視円形状のエンボスを形成する加工工程と、
前記エンボスの膨出側を他の前記アルミニウム材へ向けて前記アルミニウム材の溶接予定位置同士を重ね合わせ、前記溶接予定位置を一対の電極間に配置させる配置工程と、
互いに重ね合わせた前記アルミニウム材を前記電極で挟み込んで加圧することで、前記エンボスの周縁部を残して中心側を押し込む加圧工程と、
前記電極による加圧を継続させながら前記電極間に通電を行う通電工程と、
を含み、
前記電極として、前記エンボスの膨出部根元側の径よりも大きい先端径を有する電極を用いるアルミニウム材のスポット溶接方法。
このアルミニウム材のスポット溶接方法によれば、少なくとも一枚のアルミニウム材における溶接予定位置に、他のアルミニウム材側への重ね合わせ方向へ膨出する平面視円形状のエンボスを予め形成する。このようにして形成したエンボスは、電極によって均一に押し潰され、その周縁部が加工硬化する。このエンボスの膨出側を他のアルミニウム材へ向けてアルミニウム材の溶接予定位置同士を重ね合わせ、互いに重ね合わせたアルミニウム材を電極で挟み込んで加圧する。そして、エンボスの加工硬化させた周縁部を残して中心側を押し込んで凹ませ、加圧を継続させながら電極間に通電を行う。すると、アルミニウム材は、電極間の溶接予定位置において溶融が始まる。このとき、他のアルミニウム材の表面にエンボスの周縁部が押し付けられ、エンボスの中心側に隙間が形成されているので、溶接予定位置における溶融を、エンボスの周縁部から開始させてエンボスの中心へ向かって進行させることができる。また、通電によって生じた溶融アルミニウムをエンボスの外周側へ流出させることなく、隙間を溶融アルミニウムで満たしてナゲットを形成することができる。これにより、真円度が高く、しかも、母材であるアルミニウム材への溶け込み率に優れたナゲットを形成してアルミニウム材同士が良好に接合された高品質な接合体を得ることができる。また、ナゲットが厚くなりすぎて表面に露出するのを抑制できるので、電極の表面に溶融アルミニウムが付着せず、電極のドレッシングを頻繁に実施する必要がなくなり、生産効率が向上する。
【００５４】
（２）  前記エンボスを形成する加工工程において、
前記エンボスの周縁部のビッカース硬度Ｈｓ、前記エンボスの頂部のビッカース硬度Ｈｔおよび前記アルミニウム材のビッカース硬度ＨｂがＨｓ＞Ｈｔ≧Ｈｂの関係を満たす前記エンボスを設ける請求項１に記載のアルミニウム材のスポット溶接方法。
このアルミニウム材のスポット溶接方法によれば、エンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たしている。これにより、エンボスの周縁部とエンボスの頂部の剛性向上により、エンボスが潰れにくくなり、加圧時に接着剤を外周側へ良好に排除させ、溶接時における接着剤の影響を抑えることができる。
【００５５】
（３）  前記エンボスの周縁部のビッカース硬度Ｈｓと前記エンボスの頂部のビッカース硬度Ｈｔとの差｜Ｈｓ−Ｈｔ｜が１０以内である請求項１または請求項２に記載のアルミニウム材のスポット溶接方法。
このアルミニウム材のスポット溶接方法によれば、エンボスの周縁部とエンボスの頂部の剛性をバランスよく向上させることにより、加圧時に接着剤をより良好に排除させることができる。
【００５６】
（４）  前記電極として曲面からなる端面を有するＲ形又はＤＲ形の電極を用いる（１）〜（３）のいずれか一つに記載のアルミニウム材のスポット溶接方法。
このアルミニウム材のスポット溶接方法によれば、電極の先端面が曲面であるので、電極の角度のバラツキによる影響を抑え、アルミニウム材に対して安定した加圧ができる。これにより、真円度の高いナゲットを形成して高品質な溶接を行うことができる。
【００５７】
（５）  前記電極として、平面からなる端面を有するＦ形の電極を用いる（１）〜（３）のいずれか一つに記載のアルミニウム材のスポット溶接方法。
このアルミニウム材のスポット溶接方法によれば、電極の先端面が平面であるので、エンボスを形成した溶接予定位置の全体をバランスよく加圧できる。これにより、真円度の高いナゲットを形成して高品質な溶接を行うことができる。
【００５８】
（６）  前記配置工程前に、前記アルミニウム材の対向面における前記溶接予定位置の少なくとも一方に接着剤を塗布する接着剤塗布工程を行う（１）〜（５）のいずれか一つに記載のアルミニウム材のスポット溶接方法。
このアルミニウム材のスポット溶接方法によれば、ナゲットを形成した溶接箇所の周囲において、アルミニウム材同士を接着剤で接着することができ。また、スポット溶接による接合箇所を接着剤により強固に接合でき、特に耐剥離性を高めて接合体の面剛性を向上させることができる。しかも、アルミニウム材にエンボスを形成していることで、重ね合わせたアルミニウム材を電極で加圧した際に、接着剤が溶接予定位置の外周側へ押し出される。したがって、アルミニウム材同士の溶接個所における接着剤による影響を抑制でき、良好にスポット溶接を施すことができる。これにより、接着剤で接着された高強度な接合体を得ることができる。
【００５９】
（７）  スポット溶接部にエンボス成形が施されたアルミニウム材であって、前記エンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たすアルミニウム材。
このアルミニウム材によれば、エンボスの周縁部のビッカース硬度Ｈｓ、エンボスの頂部のビッカース硬度Ｈｔおよび母材のビッカース硬度Ｈｂが、Ｈｓ＞Ｈｔ≧Ｈｂの関係を満たしている。これにより、このアルミニウム材と平板からなるアルミニウム材とを加圧してスポット溶接する際に、エンボスの周縁部とエンボスの頂部の剛性向上により、エンボスが潰れにくくなり、加圧時に接着剤を外周側へ良好に排除させ、溶接時における接着剤の影響を抑えることができる。
【００６０】
（８）  前記エンボスの周縁部のビッカース硬度Ｈｓと前記エンボスの頂部のビッカース硬度Ｈｔとの差｜Ｈｓ−Ｈｔ｜が１０以内である（７）に記載のアルミニウム材。
このアルミニウム材によれば、エンボスの周縁部とエンボスの頂部の剛性がバランスよく向上されているので、このアルミニウム材と平板からなるアルミニウム材とを加圧してスポット溶接する際に、加圧時に接着剤をより良好に排除させることができる。
【符号の説明】
【００６１】
１３，１５  電極
２１  第１アルミニウム板（アルミニウム材）
２３  第２アルミニウム板（アルミニウム材）
３５  接着剤
Ｅ  エンボス
Ｅｎ  根元部
Ｅｓ  周縁部
φｄ  先端径
φｎ  根元部の径
【図１】
2020163467.tif 000005
【図２】
2020163467.tif 000006
【図３】
2020163467.tif 000007
【図４】
2020163467.tif 000008
【図５】
2020163467.tif 000009
【図６】
2020163467.tif 000010
【図７】
2020163467.tif 000011
【図８】
2020163467.tif 000012
【図９】
2020163467.tif 000013
【図１０】
2020163467.tif 000014
【図１１】
2020163467.tif 000015
【図１２】
2020163467.tif 000016
【図１３】
2020163467.tif 000017
【図１４】
2020163467.tif 000018
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
複数のアルミニウム材を重ねてスポット溶接するアルミニウム材のスポット溶接方法であって、
少なくとも一枚の前記アルミニウム材における溶接予定位置に、他の前記アルミニウム材側への重ね合わせ方向へ膨出する平面視円形状のエンボスを形成する加工工程と、
前記エンボスの膨出側を他の前記アルミニウム材へ向けて前記アルミニウム材の溶接予定位置同士を重ね合わせ、前記溶接予定位置を一対の電極間に配置させる配置工程と、
互いに重ね合わせた前記アルミニウム材を前記電極で挟み込んで加圧することで、前記エンボスの周縁部を残して中心側を押し込む加圧工程と、
前記電極による加圧を継続させながら前記電極間に通電を行う通電工程と、
を含み、
前記電極として、前記加圧工程において、前記エンボスの膨出部根元側に当接するように、前記膨出部根元側の径よりも大きい先端径を有する電極を用いる
ことを特徴とするアルミニウム材のスポット溶接方法。
【請求項２】
前記エンボスを形成する加工工程において、
前記エンボスの周縁部のビッカース硬度Ｈｓ、前記エンボスの頂部のビッカース硬度Ｈｔおよび前記アルミニウム材のビッカース硬度ＨｂがＨｓ＞Ｈｔ≧Ｈｂの関係を満たす前記エンボスを設ける請求項１に記載のアルミニウム材のスポット溶接方法。
【請求項３】
前記エンボスの周縁部のビッカース硬度Ｈｓと前記エンボスの頂部のビッカース硬度Ｈｔとの差｜Ｈｓ−Ｈｔ｜が１０以内である請求項１または請求項２に記載のアルミニウム材のスポット溶接方法。
【請求項４】
前記電極として曲面からなる端面を有するＲ形又はＤＲ形の電極を用いる請求項１〜３のいずれか一項に記載のアルミニウム材のスポット溶接方法。
【請求項５】
前記電極として、平面からなる端面を有するＦ形の電極を用いる請求項１〜３のいずれか一項に記載のアルミニウム材のスポット溶接方法。
【請求項６】
前記配置工程前に、前記アルミニウム材の対向面における前記溶接予定位置の少なくとも一方に接着剤を塗布する接着剤塗布工程を行う請求項１〜５のいずれか一項に記載のアルミニウム材のスポット溶接方法。
【請求項７】
前記エンボスの突出側の曲率半径は、電極の先端の曲率半径よりも小さい請求項１〜６のいずれか一項に記載のアルミニウム材のスポット溶接方法。
【手続補正３】
【補正対象書類名】明細書
【補正対象項目名】０００１
【補正方法】変更
【補正の内容】
【０００１】
本発明は、アルミニウム材のスポット溶接方法に関する。
【手続補正４】
【補正対象書類名】明細書
【補正対象項目名】０００８
【補正方法】変更
【補正の内容】
【０００８】
そこで本発明は、目標とする径及び真円度のナゲットを安定的に形成し、高い継手強度で高品質に溶接することが可能なアルミニウム材のスポット溶接方法を提供することを目的とする。
【手続補正５】
【補正対象書類名】明細書
【補正対象項目名】０００９
【補正方法】変更
【補正の内容】
【０００９】
本発明は下記の構成からなる。
複数のアルミニウム材を重ねてスポット溶接するアルミニウム材のスポット溶接方法であって、
少なくとも一枚の前記アルミニウム材における溶接予定位置に、他の前記アルミニウム材側への重ね合わせ方向へ膨出する平面視円形状のエンボスを形成する加工工程と、
前記エンボスの膨出側を他の前記アルミニウム材へ向けて前記アルミニウム材の溶接予定位置同士を重ね合わせ、前記溶接予定位置を一対の電極間に配置させる配置工程と、
互いに重ね合わせた前記アルミニウム材を前記電極で挟み込んで加圧することで、前記エンボスの周縁部を残して中心側を押し込む加圧工程と、
前記電極による加圧を継続させながら前記電極間に通電を行う通電工程と、
を含み、
前記電極として、前記加圧工程において、前記エンボスの膨出部根元側に当接するように、前記膨出部根元側の径よりも大きい先端径を有する電極を用いるアルミニウム材のスポット溶接方法。